СПОСОБ ИЗГОТОВЛЕНИЯ ИЗОЛИРУЮЩЕЙ И ГЕРМЕТИЧНОЙ СТЕНКИ РЕЗЕРВУАРА

1. Способ изготовления стенки теплоизолированного резервуара для содержания текучей среды, такой как сжиженный газ, встроенного в несущую конструкцию (50) судна, причем стенка содержит первичную герметизирующую мембрану (10), находящуюся в соприкосновении с продуктом, содержащимся в резервуаре, первичный теплоизолирующий слой (20), вторичную герметизирующую мембрану (30) и вторичный теплоизолирующий слой (40), соединенный с несущей конструкцией (50), причем указанная вторичная герметизирующая мембрана (30) и указанный вторичный теплоизолирующий слой (40) образованы путем сборки заранее изготовленных панелей (А), помещенных одна рядом с другой, причем между двумя смежными панелями предусмотрен просвет (45), а в пазе (24) над указанным просветом (45) между смежными панелями (А) наклеена полоса (35) гибкого полотна для обеспечения непрерывности вторичной герметизирующей мембраны (30), при этом указанный первичный теплоизолирующий слой (20) образован путем сборки заранее изготовленных панелей (В), помещенных на панелях (А), с образованием паза (24) над каждым просветом (45), и в каждом пазе (24) над каждой из полос (35) гибкого полотна установлен в большей или меньшей степени прямоугольный заранее изготовленный брусок (25), отличающийся тем, что установка указанного бруска (25) включает в себя операции, на которых:
на нижнюю поверхность указанного бруска (25) наносят две параллельные продольные полосы (26, 26') клея, причем указанные полосы (26, 26') разделены продольным центральным зазором (28) без клея,
указанный брусок (25), покрытый клеем, наклеивают в пазе (24) на полосу (35) гибкого полотна путем прижимания указанного бруска (25) к указанной полосе (35) гибкого полотна, так что по завершении наклеивания указанный продольный центральный зазор (28) по меньшей мере частично заполнен клеем с образованием в большей или меньшей степени непрерывного слоя клея на нижней поверхности бруска (25), при этом такой в большей или меньшей степени непрерывный слой клея усиливает клеевое соединение указанной полосы (35) гибкого полотна для обеспечения герметичности вторичной герметизирующей мембраны (30).
2. Способ по п.1, отличающийся тем, что толщина каждой из продольных полос (26, 26') клея при нанесении составляет от 3 до 4 мм, предпочтительно составляет от 3,1 до 3,6 мм, а в наиболее предпочтительном варианте составляет порядка 3,4 мм.
3. Способ по п.1, отличающийся тем, что ширина каждой из продольных полос (26, 26') клея при нанесении составляет от 90 до 110 мм, предпочтительно составляет порядка 100 мм.
4. Способ по п.1, отличающийся тем, что для стандартного бруска (25), обращенная к резервуару сторона которого имеет размеры 1000 × 250 мм, суммарная масса клея составляет от 765 до 935 г, предпочтительно составляет от 780 до 920 г, наиболее предпочтительно составляет порядка 850 г.
5. Способ по п.1, отличающийся тем, что для стандартного бруска (25), обращенная к резервуару сторона которого имеет размеры 720 × 250 мм, суммарная масса клея составляет от 550 до 670 г, предпочтительно составляет от 560 до 660 г, в наиболее предпочтительном варианте составляет порядка 610 г.
6. Способ по п.1, отличающийся тем, что ширина указанного продольного центрального зазора (28) перед операцией наклеивания составляет меньше 20 мм и больше 10 мм.
7. Способ по п.1, отличающийся тем, что после операции наклеивания по меньшей мере 50%, предпочтительно по меньшей мере 75% исходной площади центрального продольного зазора (28) заполнено клеем.
8. Способ по п.1, отличающийся тем, что указанный клей, используемый для наклеивания брусков (25) на полосах (35) гибкого полотна, представляет собой полимеризующийся клей типа двухкомпонентного эпоксидного клея.